(57)【要約】【課題】少ないガス消費量で、高い揮発成分分圧、速い流速、そして緩やかな堆積速度曲線の三要素を同時に実現する成膜装置を提供する。【解決手段】リアクタ構造１０は、円板状のサセプタ２０と、該サセプタ２０に対向する対向面形成部材３０と、インジェクタ部４０と、材料ガスの導入部６０と、ガス排気部３８とにより構成される。基板Ｗは、基板保持部材２２により保持され、基板保持部材２２は、サセプタ２０の受部２６に保持される。サセプタ２０はその中心軸に対し回転し、同時に基板Ｗは自転する。対向面形成部材３０は、扇型の凹部３４と凸部３６が交互に放射状に形成された構造となっているため、フローチャネル高さが周方向で変化する。このため、少ないキャリアガス流量で従来装置の最適条件と同等の成膜が実現でき、揮発成分の材料ガス分圧を従来よりも格段に高めることができる。【選択図】図５
2015076417.tif 000002
【特許請求の範囲】
【請求項１】
成膜用基板を保持する円板状サセプタ、基板を自公転せしめる機構、基板保持部材に対向しフローチャネルを形成する対向面、材料ガスの導入部及び排気部を有する気相成膜装置において、
円板状サセプタと対向面との距離が基板の公転方向において変化するように、対向面に凹凸形状を施すことを特徴とする気相成膜装置。
【請求項２】
ガス導入部に円板状のインジェクタを有し、これに対向面の凹凸形状と連続的となるような凹凸形状を施すことを特徴とする請求項１に記載の気相成膜装置。
【請求項３】
成膜方式が化学気相成長であることを特徴とする請求項１又は請求項２に記載の気相成膜装置。
【請求項４】
生成する膜が化合物半導体であることを特徴とする請求項１から請求項３のいずれか一項に記載の気相成膜装置。
【請求項５】
材料ガスの一部に有機金属を含むことを特徴とする請求項１から請求項４のいずれか一項に記載の気相成膜装置。
【請求項６】
対向面及びインジェクタを構成する部材の材質が、ステンレス、モリブデン、石英、カーボン、炭化ケイ素、炭化タンタル等の炭化物、窒化ホウ素、窒化ケイ素、窒化アルミニウム等の窒化物、アルミナ等の酸化物系セラミックのいずれか、或いはそれらの組み合わせであることを特徴とする請求項１〜５のいずれか一項に記載の気相成膜装置。
【発明の詳細な説明】
【技術分野】
【０００１】
本発明は、半導体もしくは酸化物基板上に半導体膜を形成する気相成膜装置に関し、詳細には成膜中に基板を自公転させるタイプの気相成膜装置に関するものである。
【背景技術】
【０００２】
一般に気相成膜法により形成される膜の品質を高く保つのに必要な要素は３つあると考えられる。具体的には、ａ）成膜圧力、ｂ）流速、ｃ）堆積速度曲線の３つである。以下それぞれが膜質に与える影響について詳述する。
【０００３】
まずａ）の成膜圧力については、膜中の元素に揮発性の高い成分がある場合に特に重要である。膜からの揮発が深刻となる系では、成膜圧力を高くすることで揮発成分の分圧を上げ、その結果揮発成分の膜からの離脱を抑え、欠陥の少ない高品質の膜を得るということが行われる。IIIV族化合物半導体を例に取れば、V族元素の揮発性が高いため、これを抑えるために気相中でのV族の分圧を上げる必要がある。とりわけ窒化物系の化合物半導体においては窒素の揮発性が高いため、常圧に近い圧力での成膜が好まれる場合が多い。
【０００４】
次にｂ）の流速であるが、流速は速いほど好ましい。通常の成膜条件では乱流が発生するほどレイノルズ数は高くない。乱流が発生しないのであればより速い流速とする方が好ましい。その理由としては、流速が遅いと膜の界面品質が低下することが、まず第一に挙げられる。一般的な成膜においては、成膜の途中で膜の組成を変えたり、ドーピング種を変えるなどして膜中に種々の界面を形成することが行われるが、流速が遅いと界面形成前の成膜層で用いていた材料ガスの排出が速やかに行われないため、急峻な膜界面を得ることが難しく、従って膜界面の品質を高く保てなくなる。次にはリアクタ内に原料ガスが導入されてから基板に達するまでの時間が長くかかるため、気相中反応により前駆物質（原料分子）が消費される割合が多くなることが挙げられる。これにより原料の利用効率が低下してしまう。さらには、流速が遅いと原料分子の無秩序な拡散をガス流により制御することが難しくなるため、リアクタ内の意図しない場所への好ましからぬ堆積物を発生させ、これが膜質や再現性に悪影響を及ぼすことが考えられる。
【０００５】
このように流速に関しては乱流が発生しない範囲内であれば、速ければ速いほど高い膜品質、界面品質を安定的に得ることが出来る。流速と前出の成膜圧力とを絡めて考えると、高い成膜圧力は揮発成分の離脱抑制には利点はあるものの、同じキャリアガス流量ならば圧力が高いほど流速が遅くなるため、流速の点では不利であると言え、二つの要素は基本的には両立しない。従って総合的な観点から最適な成膜圧力と流速を探索するという操作が必要となる。
【０００６】
最後にｃ）の堆積速度曲線に関して考察する。図１０に従来方法による一般的な自公転式リアクタ構造の断面図を示した。より正確にはIIIV族化合物半導体の成膜にしばしば用いられるリアクタの例である。リアクタ１００は、円板状のサセプタ２０と、該サセプタ２０に対向する対向面形成部材１１０と、材料ガスの導入部６０と、ガス排気部３８とにより構成される。基板Ｗは、基板保持部材２２により保持され、基板保持部材２２は、サセプタ２０の受部２６に保持されている。前記リアクタ１００は中心対称性があり、サセプタ２０はその中心軸に関し公転し、それと同時に基板Ｗは自転する構造となっている。これら公転・自転のための機構は公知である。また図１０の構造では分離供給型インジェクタ部１２０も備えている。図１０の分離供給型インジェクタ部１２０は、第１のインジェクタ構成部材１２２と第２のインジェクタ構成部材１２４によって、上中下の３層のガス導入部に分かれており、上からはV族原料ガス、中間からIII族の原料ガス、下からはパージガスを導入するようにして使用することが多い。本発明では、サセプタ２０あるいは基板Ｗ上の各位置における堆積速度を自公転式リアクタの半径方向に対しプロットした曲線を、堆積速度曲線と定義する。
【０００７】
図１１に前記構造の成膜装置で得られる一般的な堆積速度曲線を示した。この曲線は主として原料分子の輸送により支配される。例えばIIIV族化合物半導体の場合では、通常V族を過剰として成膜が行われるため、III族のみが堆積速度曲線を支配する原料分子として扱われる。横軸はインジェクタ端からの距離で縦軸は堆積速度を表す。堆積が開始する地点は分離供給型インジェクタから原料ガスがリアクタ内に導入される、インジェクタ端位置にほぼ等しい。堆積速度はそこから上昇して行き、やがてピークを付けた後に単調減少する。基板を配置する位置は、このピークよりやや下流の位置に基板の最上流部を持ってくるのが普通である。そして基板を自転させることで上流と下流の堆積速度差はキャンセルされ、比較的良好な膜厚均一性が得られるというわけである。逆に言えば堆積速度曲線こそが、自公転した結果得られる膜厚均一性を決定付けることになる。膜厚以外にも膜の化学組成や不純物濃度などは堆積速度の影響を大いに受けるため、これらの特性やその基板面内均一性に対しても堆積速度曲線は非常に重要な意味を持つ。そのため堆積速度曲線は、膜質に大きな影響を与える重要な要素の一つに数えられるのである。
【０００８】
堆積速度曲線についてさらに深い考察を進める。今度は堆積速度分布に影響を及ぼす重要な因子について考える。自公転式成膜方法においては、層流モードのガス流れの下で、原料分子拡散を主とした物質輸送が堆積速度を律速するという、いわゆる物質輸送律速モードで成膜が行われることが極めて多い。この場合、(1)ガス中の原料分子濃度、(2)キャリアガス流量、(3)フローチャネル高さの３つが堆積速度分布に影響を及ぼす主要因子として挙げられる。なお、本発明ではキャリアガス流量という語は、純粋なキャリアガスの他、成膜に使用されるあらゆるガス種をトータルした総流量を意味する言葉として用いるものとする。前記(1)から(3)のうち(1)の原料分子濃度に関しては、堆積速度は原料分子濃度に比例するという単純な関係がある（原料分子濃度を変化させたときの堆積速度曲線の変換を示す図１２を参照）。
【０００９】
次に(2)のキャリアガス流量について考察するにあたり、図１３にキャリアガス流量を変化させたときの堆積速度曲線の違いを示した。なおキャリアガス流量を変化させる際、他の成膜条件は全て不変とする。図中ａ）をあるキャリアガス流量F0のときの堆積速度曲線とすると、ｂ）、ｃ）はそれぞれその２倍、３倍のキャリアガス流量における堆積速度曲線を表す。これから分かるようにキャリアガスを増やすと堆積速度曲線は縦方向に縮み横方向に伸びるように変化する。定量的に言えば、流量をα倍すると堆積速度曲線は縦に１/α倍、横にα倍したものにおおよそ一致する。これは前述した層流且つ物質輸送律速モードの場合、堆積速度は基板或いはサセプタ面に垂直な方向の原料分子濃度の傾きに比例し、そしてフローチャネル中の原料分子濃度分布は、基板或いはサセプタ表面における原料分子濃度をゼロとした境界条件の下での、移流拡散方程式の解に大よそ従うためである。そして上記のキャリアガス流量と堆積速度曲線の関係は、移流拡散方程式の持つ相似則的性質から導かれる。
【００１０】
さらに(3)のフローチャネルの高さが堆積速度曲線に与える影響について記述する。図１４にフローチャネル高さを変えたときの堆積速度曲線を示した。ａ）をあるフローチャネル高さL0のときの堆積速度曲線とすると、ｂ）、ｃ）はそれぞれその２倍、３倍のフローチャネル高さにおける堆積速度曲線を示す。こちらも流量のときのように移流拡散方程式の相似則が適用され、フローチャネル高さをα倍とすると堆積速度曲線は縦に１/α倍、横にα倍したものに大よそ一致する。
【００１１】
以上(1)から(3)の因子に関する考察を以下にまとめる。(2)のキャリアガス流量を増やすほど、また(3)のフローチャネル高さを大きくするほど、堆積速度曲線は相対的に半径方向に引伸ばされた形状、つまりは相対的に緩やかな傾斜を持つ形状の分布を示す。そして堆積速度の絶対値は(1)の原料分子濃度がそれを決定する。
【００１２】
(1)から(3)の三因子に加え、以下では成膜圧力が堆積速度曲線に与える影響について考察する。移流拡散方程式によれば流速と拡散係数の比が一定であれば、その解であるフローチャネル中の原料分子濃度分布は不変である。同じキャリアガス流量で圧力のみを変化させた場合を考えると、流速は圧力に逆比例し、拡散係数もまた一般には圧力に逆比例するため、結局のところ流速と拡散係数の比は変わらない。従って圧力のみを変化させたときは、ほぼ同一の結果が得られることになる。ただし気相中の化学反応が無視できないときは、流速や圧力により化学反応の進行度合いが変わるため、その要因から結果は異なったものとなりうる。
【００１３】
堆積速度曲線を支配する三因子の役割が明らかになったところで、ここからは理想的な堆積速度曲線について考察する。前述のように三因子を変化させると様々な堆積速度曲線が得られるが、それらにはそれぞれ利点、及び欠点が存在する。キャリアガス流量が少ないとき、あるいはフローチャネル高さが小さいときに得られる相対的に急峻な堆積速度曲線では、原料ガスは排出されるまでに、そこに含まれる大部分の原料分子を使い切ることになる。そのため原料の利用効率が高いという利点を有する。その一方で、基板より上流のサセプタ上に必然的に厚い堆積層が形成されてしまうことが欠点となる。この上流堆積物は膜質を低下させる恐れがある他、成膜を不安定にして歩留まり低下を招いたり、メンテナンス頻度を増大させたりするなどしてコストアップの要因ともなる。また上流と下流の堆積速度の差が大きいことから、常時同じ堆積速度で成膜される基板中心と、速い遅いを交互に経験する基板周辺部とでは、組成や不純物濃度などの膜質に違いを生じやすく、これらの均一性低下を招く結果となる。
【００１４】
キャリアガス流量が多いとき、あるいはフローチャネル高さが大きいときには、逆に堆積速度分布は逆になだらかとなるが、この場合には原料の利用効率は相対的に低いものの、上流堆積物による悪影響は少なく、またより均一な膜質を得やすい。このようにいずれの場合にも一長一短があり、そのため膜質や生産性などの要素を総合的に判断した上で最適な堆積速度曲線が選択される。ただ、純粋に膜質あるいは膜質の均一性を追求するならば、なだらかな堆積速度曲線がより好ましい。
【００１５】
ここで冒頭で挙げた三要素、ａ）成膜圧力（特に揮発成分の分圧）、ｂ）流速、ｃ）堆積速度曲線に戻り、それらが膜質に与える影響についてまとめると、良い膜質あるいは膜質均一性を得るには、ａ）成膜圧力は高いほど良い、ｂ）流速は速いほど良い、ｃ）堆積速度曲線は緩やかな方が良い、ということになる。
【００１６】
いまキャリアガス流量を固定するとして、高い成膜圧力で速い流速を得ようと思えば、フローチャネル高さを小さくするしかない。ところがフローチャネル高さを小さくするとｃ）の堆積速度分布が急峻となり、膜質の観点から好ましくない。逆にこの状態から緩やかな堆積速度分布を実現しようとすれば、結局のところキャリアガス流量を増やすしかない。しかしながらキャリアガス流量のみを増やせば、揮発成分の材料ガスの割合が低下するため、揮発成分の分圧が低下するという好ましからぬ結果を生じる。突き詰めれば揮発成分の材料ガスもキャリアガス同様増やす必要があるが、材料ガスは高価であるので自由に増やすことは現実的に不可能である。
【００１７】
翻って、速い流速が実現できる減圧下では基本的に各種ガス分圧は低くならざるを得ない。しかしながら、キャリアガス中の揮発成分材料ガスの割合を多くすれば、減圧下においても高い分圧を実現することができる。以下ではこの可能性について考えてみる。前述したように材料ガスの供給流量は際限なく増やせるというものではなく、事実上上限がある。従って、ある圧力且つ決められた材料ガス流量のもとで材料ガスの分圧を上げるためには、材料ガス以外のキャリアガスを減らす必要がある。少ないキャリアガス流量で緩やかな堆積速度曲線を得るためには、フローチャネル高さを大きくすればよい。ところが少ないキャリアガス流量でフローチャネル高さを大きくすると、相乗的に流速が低下してしまうため、減圧下と言えども深刻な膜質低下及び生産性の低下を招くことになる。
【先行技術文献】
【特許文献】
【００１８】
【特許文献１】特開２００２−１７５９９２号公報
【発明の概要】
【発明が解決しようとする課題】
【００１９】
以上のような考察から、現実的な材料ガス流量を維持したまま、高い揮発成分分圧、速い流速、そして緩やかな堆積速度分布の三要素を同時に満たすことは、従来装置においては難しく、とりわけ量産に使用される大型装置においては不可能と言っても過言ではなかった。
【００２０】
上記従来技術の問題点を鑑み、本発明では少ないガス消費量で、高い揮発成分分圧、速い流速、そして緩やかな堆積速度曲線の三要素を同時に実現する成膜装置を提供することを目的とする。
【課題を解決するための手段】
【００２１】
本発明は、成膜用基板を保持する円板状サセプタ、基板を自公転せしめる機構、基板保持部材に対向しフローチャネルを形成する対向面、材料ガスの導入部及び排気部を有する気相成膜装置において、円板状サセプタと対向面との距離が基板の公転方向において変化するように、対向面に凹凸形状を施すことを特徴とする。
【００２２】
主要な形態の一つは、ガス導入部に円板状のインジェクタを有し、これに対向面の凹凸形状と連続的となるような凹凸形状を施すことを特徴とする。他の形態は、成膜方式が化学気相成長であることを特徴とする。更に他の形態は、生成する膜が化合物半導体であることを特徴とする。
【００２３】
更に他の形態は、材料ガスの一部に有機金属を含むことを特徴とする。更に他の形態は、対向面及びインジェクタを構成する部材の材質が、ステンレス、モリブデン、石英、カーボン、炭化ケイ素、炭化タンタル等の炭化物、窒化ホウ素、窒化ケイ素、窒化アルミニウム等の窒化物、アルミナ等の酸化物系セラミックのいずれか、或いはそれらの組み合わせであることを特徴とする。本発明の前記及び他の目的，特徴，利点は、以下の詳細な説明及び添付図面から明瞭になろう。
【発明の効果】
【００２４】
本発明によれば、少ないキャリアガス流量で従来装置の最適条件と同等の成膜が実現できるのみならず、揮発成分の材料ガス分圧を従来よりも格段に高めることができ、そのため従来よりも高品質の成膜が実現可能となる。
【図面の簡単な説明】
【００２５】
【図１】本発明の対向面形成部材を示す平面図である。
【図２】前記図１のＡ−Ａ断面図である。
【図３】対向面形成部材の他の例を示す平面図である。
【図４】対向面形成部材の他の例を示す断面図である。
【図５】本発明のリアクタ構造を示す分解斜視図である。
【図６】本発明のリアクタ構造を示す断面図である。
【図７】本発明のインジェクタ構造を示す分解斜視図である。
【図８】本発明の実験例で得られた堆積速度曲線を示す図である。
【図９】本発明の実験例で得られた多重量子井戸のフォトルミネッセンススペクトルを示す図である。
【図１０】従来の自公転式成膜装置のリアクタ構造を示す断面図である。
【図１１】一般的な堆積速度曲線と自公転する基板の配置を示す図である。
【図１２】原料分子濃度を変化させたときの堆積速度曲線の変化を示す図である。
【図１３】キャリアガス流量を変化させたときの堆積速度曲線の変化を示す図である。
【図１４】フローチャネル高さを変化させたときの堆積速度曲線の変化を示す図である。
【発明を実施するための形態】
【００２６】
以下、本発明を実施するための最良の形態を、実施例に基づいて詳細に説明する。
【実施例１】
【００２７】
＜本発明の基本概念＞・・・最初に、図１及び図２を参照して本発明の概念を説明する。上述した課題を解決すべく鋭意努力した結果、発明者らは少ないキャリアガス消費量で十分速い流速を実現でき、且つ最適な堆積速度曲線を同時に実現し得るリアクタ構造を見出した。その方法は、対向面上に凹凸を設けることにより、反応炉中心から放射状に広がる、互いに分離されたフローチャネルを形成し、成膜に寄与するエリアをこのフローチャネルに限定せしめるというものである。従来技術では対向面形状をすり鉢型にしたり、あるいはフローチャネルの途中に段差をつけるといった方法でフローチャネル高さに変化を付ける方法は存在していた（例えば特開２００５−５６９３号公報など）。しかしながら、いずれも周方向で見たときのフローチャネル高さは一定であった。従って、特開２００５−５６９３号公報の技術では、基板よりも上流の領域における不要な堆積を削減する効果はあるものの、基板領域におけるフローチャネル高さは周方向において一定であることから、基板領域での堆積速度曲線は通常のフローチャネル形状のものと本質的に変わらない。従ってこの構造においても、先に述べた成膜圧力、流速、堆積速度曲線の三要素が複合した問題を逃れられるものではない。本発明は周方向においてフローチャネル高さに変化を付けるというものであり、その意味で従来のものとは全く形態が異なり、そしてそれには以下に述べるような効能があるのである。
【００２８】
図１及び図２に本発明の概念を示した。図１は、本発明の成膜装置を構成する対向面形成部材の平面図、図２は、前記図１のＡ−Ａ断面図である。成膜装置のリアクタ構造は、図５及び図６に示す通りであるが、ここでは、本発明の基本概念の説明のため、対向面形成部材３０についてのみ説明する。なお、リアクタ構造１０自体は、上述した背景技術のリアクタ構造１００と基本的に同様であるが、本発明では、サセプタ２０と対向する対向面形成部材３０の形状に特徴を有する。前記対向面形成部材３０は、中央に開口部３２を有しており、放射状に凹部３４と凸部３６が交互に形成されている。サセプタ２０との対向面がこのような形状であれば、凸部３６には原料ガスはほぼ流れず、ガスの大部分は凹部３４を流れるため、成膜は基本的に凹部３４でのみ行われる。
【００２９】
さらに例を用いて本発明の概念を詳述する。いま従来構造（図１０参照）において、フローチャネル高さL0にて成膜圧力、流速、堆積速度曲線の観点から最適な成膜条件が得られているとする。本発明構造を、凸部３６と凹部３４の面積比率を１：１に設定し、そして凹部３４におけるフローチャネル高さＬ（図２参照）は従来構造における最適値L0と同じとする。理解を容易にするため、凸部３６には全くガスは流れず凹部３４にのみに流れるものと仮定する。なお、実際の構造においては成膜エリアを完全に凹部３４に限定することは出来ないが、それに近い状況は容易に実現可能であるので、この仮定の下で考察を進めて差し支えない。成膜圧力は任意に制御が可能であるのでこれを従来装置の条件と同じに設定する。
【００３０】
以上のリアクタ構造のもとで、従来と同様の好適な堆積速度曲線を得るためには、凹部フローチャネルにおける流速を従来のものと一致させればよい。本発明構造においてはガスの流れる断面積は従来に比べ半分となっているため、同じ流速を得るには半分のキャリアガス流量でよい。逆にその条件であれば、凹部３４においてはフローチャネル高さＬも流速も従来の最適条件と全く等しくなっているので、必然的に最適な堆積速度曲線が得られる。
【００３１】
次に堆積速度の絶対値に関し考察する。本発明構造では従来構造に比べ成膜に寄与する領域は半分になるので、これは堆積速度の絶対値を半分にする作用がある。一方、キャリアガスが半分になることからガス中の原料濃度は倍となり、これは堆積速度を倍にする効果を有する。結果としてこれらの効果がキャンセルし合い、堆積速度の絶対値は従来と同等となる。つまり同じ原料分子の投入量で従来と同等の堆積速度が得られるというわけであり、原料の利用効率を損なうことはない。
【００３２】
ここまでの説明で本発明構造を採用することにより、従来の半分量のキャリアガスで、従来の最適条件と全く同様の状態を実現できることが分かる。これだけでもキャリアガスの使用量を削減でき、ひいては製品のコストダウンに資するという大きな利点を有するが、実は本発明にはそれとは別のさらに重要な利点が存在する。キャリアガス流量を減らす際に、揮発成分の材料ガス流量を従来と同じに維持すれば、キャリアガス中の揮発成分材料ガスの割合が自動的に増加する。従って、従来に比べ揮発成分の材料ガス分圧を大幅に高めることが出来るのである。ここでもIIIV族半導体を例にとって説明する。本発明の成膜条件において、成膜における最も重要なパラメータの一つである、V/III比を従来条件と同じに設定するとする。III族の供給量は従来と同じでよいので、V族材料ガスの供給量も同じのままでよい。一方、キャリアガス流量は従来の半分量であるので、供給する全ガス流量中のV族材料ガスの割合は２倍に上昇する。このためV族材料ガスの分圧も２倍となる。この高い分圧はV族原子の膜からの離脱を抑制するのに効果的であり、従って従来よりも質の高い膜が得られるのである。
【００３３】
以上のように本発明の方法によれば、少ないキャリアガス流量で従来装置の最適条件と同等の成膜が実現できるのみならず、揮発成分の材料ガス分圧を従来よりも格段に高めることが出来、そのため従来よりも高品質の成膜が実現可能となる。
【００３４】
前にも述べたように、実際の構造においては成膜エリアを完全に凹部３４に限定することは出来ないが、凸部３６と凹部３４の高さ比、面積比を適当に選べば、本発明の効果は十分に得られる。また凸部の側面であるフローチャネルの側壁３５が流れのパターンに幾らか影響を与えるが、この効果は限定的である。もし側壁３５の影響を補正したければ、これは流速に関係するものなので、ガス条件の微調整により矯正可能である。
【００３５】
最後に堆積速度の時間推移について考察する。本発明では基板が公転する間に、凹部３４である成膜領域と、凸部３６の成膜がなされない領域とを交互に通過することになる。従って堆積速度の時間推移を考えると、それは矩形あるいはパルス的になると考えられる。これが問題となるか否かは当然関心の対象である。これについては、近年ではパルスMOCVD法など原料供給をパルス状に行う成膜方式も報告されており（C.Bayram et.al. Proc. of SPIE Vol. 7222 722212-1など）、通常の成膜方法を上回る結果も出ている。このことを鑑みれば、堆積速度が矩形あるいはパルス的に推移することには基本的に問題はないと言える。またパルス的な堆積速度が膜質均一性に与える影響については、基板の全ての場所において同様にパルス的な堆積速度となるため、このことが均一性には影響することはない。つまり従来方法と同様に、均一性に関してはあくまで堆積速度曲線のみが支配すると考えてよい。以上のような考察から、パルス的な堆積速度の時間推移は、あらゆる観点から欠点にはなりえないと結論できる。
【００３６】
このように本発明は、従来と比べ如何なる欠点もない一方で、高い材料ガス分圧による膜質の向上とガス消費の大幅削減という、絶大な利点を有するのである。
【００３７】
＜本発明の詳細な構造＞・・・次に、図３〜図７も参照して本発明の成膜装置の構造について詳細に説明する。図３は、対向面形成部材の他の例を示す平面図である。図４は、対向面形成部材の他の例を示す断面図である。図５は、本発明のリアクタ構造を示す分解斜視図である。図６は、本発明のリアクタ構造を示す断面図である。図７は、本発明のインジェクタ構造を示す分解斜視図である。図５及び図６に示すように、対向面形成部材３０とインジェクタ部４０以外は従来構造と全く同じとしてよい。本発明の根幹をなす対向面形状に関しては、設計パラメータとして対向面の平面形状及び断面形状、凹部凸部の面積比率及び高さ比率、そしてフローチャネルの分割数が挙げられる。
【００３８】
図１には平面図における凹部３４の形状として扇形の例を示したが、長方形、あるいはこれらの組合せでも類似の効果は得られる。それぞれの成膜条件等を勘案し、適宜形状を選択すれば良い。図３に示す対向面形成部材７０は、凹部７４が長方形部分７４Ａと扇状部分７４Ｂを組み合わせた形状となっている。また、凹部の断面形状に関しては、図２には矩形の例を示したが、もちろん台形、三角形、あるいはサインカーブのような曲面でも同様な効果が得られるのは明らかである。よりスムーズな流れという観点では曲面を含む形状が適しているかもしれない。図４は、凹凸形状の断面形状を台形とし、エッジにフィレット７５を施した例を示した。
【００３９】
次に凹部３４と凸部３６の面積比率に関してであるが、凹部３４の面積比率が小さいほどキャリアガスの節減効果、そして揮発成分材料ガス分圧の上昇効果は高い。ただし凹部３４の面積を小さくしすぎると、成長に寄与しない凸部３６の通過時間が長くなり、これは場合によっては非常に薄い膜層を形成する際に不利となる可能性がある。自公転の回転速度にもよるが、凹部３４の面積比率としては２０〜８０％程度が許容範囲であろう。
【００４０】
凹部３４と凸部３６の高さ比に関しては、サセプタは自公転する一方、対向面は静止しているので、凸部３６とサセプタ２０の間には隙間が必要である。凹部３４と凸部３６のフローチャネル高さ（サセプタと対向面間の距離）の比は、もちろんこれが大きいほど発明の効果は大きい。しかしながら、少しでも高低差あれば理論的には幾らかの効果は得られる。現実的に満足できる効果を得ようと思えば、この高さ比率は凸部：凹部で１：２程度は設けたい。高さ比を大きくするためには、凸部３６とサセプタ２０間の距離は小さいほど有利であるが、これを小さくしすぎるとサセプタ２０の熱変形等により、サセプタ２０と対向面凸部３６が接触してしまうリスクが高くなる。このことから凸部３６とサセプタ２０との隙間の下限は、１mm程度は必要であろう。凹部３４のフローチャネルの高さは、従来タイプの最適条件に一致させる必要がある。現実に使用されている自公転式炉のフローチャネル高さは５〜４０mmと幅がある。もし凹部３４の高さとして４０mmを選ぶならば凸部３６の高さは２０mmぐらいでも効果は現れる。また凹部の高さを５mmとするならば、凸部３６の高さは２．５mm以下、望ましくは１mm程度に抑えたい。以上のことから、凸部３６の高さは１〜２０mm、凹部３４の高さは５〜４０mm程度の範囲内で、条件に応じ適宜選択するのが良い。
【００４１】
対向面形状の最後の設計パラメータはフローチャネルの分割数である。分割が多いほど周方向の偏りが小さくなるため、この意味では分割数は多いほど良い。ところが分割数を多くして、凹部フローチャネルの幅が小さくなりすぎると、フローチャネル側壁３５の影響が強く出る。これが直ちに問題となるわけではないが、従来の方式で得られてきたデータからの乖離が大きくなることは避けられない。これらのことを勘案すると、分割数は厳密ではないが３〜３０程度が適当な範囲であろう。リアクタのサイズにもよるが、量産に使用される大型装置では、この範囲内であれば従来方式で得られたデータをそのまま活用することが可能である。分割数が３より小さくなると凸部１個あたりの面積が大きくなり、ここを通過する時間が長くなりすぎる。また３０より大きくなるとフローチャネルの幅が小さくなりすぎ、流体力学的観点からガス流れに対するフローチャネル側壁面の影響が顕著に現れる。
【００４２】
対向面形状のほかインジェクタについても、対向面の凹凸形状に合わせてその形状を変えるのが良い。ここでもIIIV族化合物半導体を例に引くが、この分野でしばしば使用されるインジェクタは、V族とIII族が混合するポイントをなるべく基板近くに持ってくること、そしてインジェクタを低温に保つことにより原料分子の前駆反応を抑制するなどの機能を有する。従来装置では、図１０に示すように、インジェクタ部１２０は、基本的に単純な円板形状の第１のインジェクタ構成部材１２２及び第２のインジェクタ構成部材１２４により構成されている。それに対し本発明の下では、乱流を防ぐために図５あるいは図７に見られるように、対向面フローチャネルと連続になるようにインジェクタ内の流れも分割するのが好ましい。
【００４３】
具体的には、図５及び図７に示すように、本実施例では、分離供給型のインジェクタ部４０を構成する第１のインジェクタ構成部材４２と第２のインジェクタ構成部材５０は、図３に示す対向面形成部材と同様の表面形状を有している。第１のインジェクタ構成部材４２は、放射状に扇型の凹部４４と凸部４６が交互に形成されており、中央に、貫通孔４８Ａが形成されたガス導入口４８を有している。第２のインジェクタ構成部材５０は、放射状に扇型の凹部５２と凸部５４が交互に形成されており、中央に、貫通孔５６Ａが形成されたガス導入口５６を有している。
【００４４】
このような構造とすることでインジェクタ部材が下面に接触する面積を大きく取ることができ、そしてこの接触部をヒートシンクとすることで、インジェクタを従来よりもより低温に保つことが可能となる。インジェクタを下面に接触させ冷却する技術としては、特開２０１１−１５５０４６号公報に記載された技術があるが、この発明では接触部形状を円柱状とすることで流れを乱さない工夫がなされているが、その効果は十分とはいえない。本発明の構造であれば接触面積を十分大きく取ることが出来る上に乱流の発生も防げるので、その利点は絶大である。
【００４５】
ここまでインジェクタ部４０を有する構造に関して説明してきたが、本発明はインジェクタを使用する場合に限定されるものではない。砒素系やリン系などの化合物半導体の成膜においてはインジェクタを使用しない場合も多い。この場合においても対向面に凹凸を付け、複数のフローチャネルに分割するという本発明の概念は適用でき、またその効果が得られることは明らかである。
【００４６】
また上記説明に用いた図においては、基板表面が鉛直下向きとなるいわゆるフェイスダウンタイプの装置に関し示したが、通常の成膜条件においては重力の影響は軽微であるので、基板表面が上向きとなるいわゆるフェイスアップの装置においても、本発明による効果が等しく得られることは自明である。従って本発明はフェイスダウンタイプに限定されるものではない。
【００４７】
本発明の対向面形成部材３０及びインジェクタ部４０を形成する部材の材料に関しては、純度及び使用される環境に耐える耐熱、耐腐食性が満たされれば基本的にはどの材料でも良い。具体的には半導体あるいは酸化物の成膜に一般的によく使用されるステンレス、モリブデン、石英、カーボン、炭化ケイ素や炭化タンタル等の炭化物、窒化ホウ素、窒化ケイ素、窒化アルミニウム等の窒化物、アルミナ等の酸化物系セラミックなどが挙げられ、この中から適宜選択すればよい。
【００４８】
＜実験例１＞・・・窒化ガリウム膜の堆積速度曲線
次に、本発明を窒化ガリウム膜の成膜に適用し、従来方法と比較した例を紹介する。まず比較のために行った従来方法の例に関して説明する。従来例では図１０に示された断面構造を有するリアクタを用いた。この装置において膜質、原料利用効率、キャリアガス消費量、及び流速の観点から条件出しを行ったところ、最適な成膜圧力は２５kPa、フローチャネル高さは１４mm、キャリアガス流量は１２０SLMであった。一方本発明の構造としては、対向面形成部材として、図１及び図２に示すような矩形の断面形状を持ち、１２分割のフローチャネルとなる対向面を採用した。凹部３４、凸部３６のいずれも開き角は１５度で、これらは３０度の周期性を有し、従って１２回対称の形状である。凹部３４とサセプタ２０との距離は従来構造での最適値である１４mmに一致させ、凸部３６とのそれは４mmとした。対向面形成部材の材質にはカーボンを用いた。
【００４９】
さらに従来構造に合わせ、３層の流れとなるインジェクタを使用した。３層のフローチャネルの高さは各４mmで、それぞれを仕切る板の板厚が１mmである。合わせると対向面部フローチャネル高さに等しい１４mmとなる。３層のうち下二つのフローチャネル形状は対向面のフローチャネルと連続となるよう１２分割とし、上の一層は分割はなく３６０度均等に流れる形態とした。なおインジェクタに用いた材質はモリブデンである。これらの構造を図５、図６に示した。図５は部品に分割した斜視図、図６は組み上げたときの断面図である。断面図における右半分は凹部フローチャネルを表し、左半分は凸部フローチャネルを表している。
【００５０】
以下の表１に窒化ガリウム膜成膜時のガス条件を示した。従来例に関しては最適条件であるキャリアガス総流量１２０SLMの条件、本発明の例では従来例と同じ１２０SLM、その半分の６０SLM、そして結果的に従来例と類似の堆積速度曲線の得られた３５SLMの実験条件について掲載している。
【表１】
2015076417.tif 000003
【００５１】
図８に各条件における成膜の結果得られた堆積速度曲線を示す。これは自転なしで５rpmの公転のみによる成膜の結果である。本発明構造で従来と同じ１２０SLMのキャリアガス流量とした場合、堆積速度曲線は横方向に拡大し縦方向に縮小している。この様態は流速が速すぎることを表しており、冒頭考察した理論とよく合う結果であった。キャリアガス流量を減らしていくと堆積速度曲線は急峻化していき、３５SLMのキャリアガス流量において従来例の堆積速度曲線に近い結果が得られた。本発明の構造ではフローチャネルの断面積は従来の約６４%となっているため、従来の約２９％の流量である35SLMにおいて類似の堆積速度曲線が得られたことは奇妙に思える。しかし拡散係数を考慮すればこれは妥当な結果と言える。本発明例ではキャリアガス中のＮＨ３比率が上昇しているが、ＮＨ３は水素に比べ分子量が格段に大きいため、グラハムの法則から拡散係数が水素よりも大幅に小さい。堆積速度曲線は移流拡散方程式に支配されるため、流速のみならず拡散係数によっても変化する。本実験例ではキャリアガスの実効的な拡散係数が低下したために、予想以上に少ないキャリアガス流量で従来と類似の堆積速度曲線が得られたと考えられる。
【００５２】
このように本発明によれば、従来と同様の堆積速度曲線を得るのに、７０%以上のキャリアガスの削減が可能となる上、表１より分かるようにＮＨ３分圧は従来の５kPaから１７．１kPaと３倍以上に上昇している。このため膜表面からの窒素原子の離脱が抑えられ、より高品質の膜が得られることになる。
【００５３】
＜実験例２＞・・・多重量子井戸の発光特性
次に、実施例１にある従来型と本発明型の装置を用い、InGaN/GaNの多重量子井戸を作製し、フォトルミネッセンスのスペクトルにより評価した。それぞれの成膜条件を以下の表２に記した。
【表２】
2015076417.tif 000004
【００５４】
これらの成膜条件の下、４インチサイズの基板を用いて、公転５rpm、自転１５rpmの回転速度で基板を自公転させて成膜を行った。図９は得られた多重量子井戸のフォトルミネッセンスのスペクトルである。この図より、本発明構造で作製された多重量子井戸の方がピーク強度が１５％程度高く、また半値幅はより小さくなっていることが分かる。当然のことながら、ピークが急峻且つ強度が強い方がより高品質である。このように多重量子井戸の品質が向上したのは、表２にあるようにＮＨ３の分圧が約４０％高くなっているためと考えられる。これは本発明構造を用いることにより、キャリアガス総流量を減らせたために実現できたことである。また、ガスの使用量の他、III族の使用量も減ずることも出来たため、成膜コストの削減にも大いに寄与することが分かった。
【００５５】
なお、本発明は、上述した実施例に限定されるものではなく、本発明の要旨を逸脱しない範囲内において種々変更を加え得ることができる。例えば、以下のものも含まれる。
(1)前記実施例で示した形状、寸法は一例であり、同様の効果を奏する範囲内で適宜設計変更可能である。
(2)前記実施例で示した対向面形成部材３０やインジェクタ部４０を構成する材料も一例であり、同様に効果を奏する範囲内で適宜変更可能である。
(3)前記実施例では、インジェクタ部４０を用いることとしたが、これも一例であり、インジェクタは必要に応じて設けるようにすればよい。また、インジェクタ部４０の構造も一例であり、必要に応じて適宜設計変更可能である。
(4)前記実施例では、基板表面が下を向くフェイスダウンのタイプとしたが、基板表面が上を向くフェイスアップにおいても適用可能である。
【産業上の利用可能性】
【００５６】
本発明によれば、少ないキャリアガス流量で従来装置の最適条件と同等の成膜が実現できるのみならず、揮発成分の材料ガス分圧を従来よりも格段に高めることができ、そのため従来よりも高品質の成膜が実現可能となるため、自公転式の気相成膜装置の用途に適用できる。特に、化合物半導体膜及び酸化物膜の成膜用途に好適である。
【符号の説明】
【００５７】
１０：リアクタ構造
２０：サセプタ
２２：基板保持部材
２４：均熱板
２６：受部
３０：対向面形成部材
３０Ａ：対向面
３２：開口部
３４：凹部
３４Ａ：凹部対向面
３５：側壁
３６：凸部
３６Ａ：凸部対向面
３８：ガス排気部
４０：インジェクタ部
４２：第１のインジェクタ構成部材
４４：凹部
４６：凸部
４８：ガス導入口
４８Ａ：貫通孔
５０：第２のインジェクタ構成部材
５２：凹部
５４：凸部
５６：ガス導入口
５６Ａ：貫通孔
６０：ガス導入部
７０：対向面形成部材
７２：開口部
７４：凹部
７４Ａ：長方形部分
７４Ｂ：扇状部分
７５：斜面
７６：凸部
１００：リアクタ
１１０：対向面形成部材
１２０：インジェクタ部
１２２：第１のインジェクタ構成部材
１２４：第２のインジェクタ構成部材
Ｗ：基板
【図１】
2015076417.tif 000005
【図２】
2015076417.tif 000006
【図３】
2015076417.tif 000007
【図４】
2015076417.tif 000008
【図５】
2015076417.tif 000009
【図６】
2015076417.tif 000010
【図７】
2015076417.tif 000011
【図８】
2015076417.tif 000012
【図９】
2015076417.tif 000013
【図１０】
2015076417.tif 000014
【図１１】
2015076417.tif 000015
【図１２】
2015076417.tif 000016
【図１３】
2015076417.tif 000017
【図１４】
2015076417.tif 000018